(57)【要約】【課題】ＩＴＯに代替可能でありながらも、優れた電気伝導度が実現できるだけでなく、脆性破壊が発生しないため、優れた耐久性を確保することができるとともに、透明基板の両面に形成された銀塩乳剤層に露光を行っても、互いに反対面に形成された銀塩乳剤層に影響を与えることを防止することができる導電フィルム及びその製造方法を提供する。【解決手段】本発明による導電フィルム１００は、透明基板１１０の両面に銀塩乳剤層を露光／現像して形成された銀を含む電極層１２０と、透明基板１１０の両面と電極層１２０との間に形成され、光を選択的に遮断する光学フィルター層１２５と、を含むものである。【選択図】図１Ａ
2013131480.tif 000002
【特許請求の範囲】
【請求項１】
透明基板の両面に銀塩乳剤層を露光／現像して形成された銀を含む電極層と、
前記透明基板の両面と前記電極層との間、または前記透明基板の一面と前記電極層との間に形成され、光を選択的に遮断する光学フィルター層と、
を含むことを特徴とする導電フィルム。
【請求項２】
前記銀塩乳剤層は、銀塩及びバインダを含むことを特徴とする請求項１に記載の導電フィルム。
【請求項３】
前記銀塩は、ハロゲン化銀であることを特徴とする請求項２に記載の導電フィルム。
【請求項４】
前記電極層の面抵抗は、０．１〜１０Ω／□であることを特徴とする請求項１に記載の導電フィルム。
【請求項５】
前記光学フィルター層は、紫外線を遮断することを特徴とする請求項１に記載の導電フィルム。
【請求項６】
前記光学フィルター層は、紫外線のうちＩ−ライン、Ｈ−ライン、またはＧ−ラインを遮断することを特徴とする請求項１に記載の導電フィルム。
【請求項７】
前記光学フィルター層は、ＵＶ遮断用無機物で形成されることを特徴とする請求項１に記載の導電フィルム。
【請求項８】
前記光学フィルター層は、ＵＶ遮断用有機物で形成されることを特徴とする請求項１に記載の導電フィルム。
【請求項９】
前記導電フィルムの透過率は、８５％以上であることを特徴とする請求項１に記載の導電フィルム。
【請求項１０】
前記導電フィルムは、タッチパネルの導電膜であることを特徴とする請求項１に記載の導電フィルム。
【請求項１１】
前記電極層の厚さは、２μｍ以下であることを特徴とする請求項１に記載の導電フィルム。
【請求項１２】
（Ａ）透明基板の一面または両面に光を選択的に遮断する光学フィルター層を形成する段階と、
（Ｂ）前記透明基板の一面に前記光学フィルター層を形成した場合は、前記光学フィルター層と前記透明基板の他面に銀塩乳剤層を形成し、前記透明基板の両面に前記光学フィルター層を形成した場合は、前記光学フィルター層に銀塩乳剤層を形成する段階と、
（Ｃ）前記銀塩乳剤層を露光／現像することにより、銀を含む電極層を形成する段階と、
を含むことを特徴とする導電フィルムの製造方法。
【請求項１３】
前記（Ｂ）段階で、前記銀塩乳剤層は、銀塩及びバインダを含むことを特徴とする請求項１２に記載の導電フィルムの製造方法。
【請求項１４】
前記銀塩は、ハロゲン化銀であることを特徴とする請求項１３に記載の導電フィルムの製造方法。
【請求項１５】
前記（Ｃ）段階で、前記電極層の面抵抗は、０．１〜１０Ω／□であることを特徴とする請求項１２に記載の導電フィルムの製造方法。
【請求項１６】
前記（Ａ）段階で、前記光学フィルター層は、紫外線を遮断することを特徴とする請求項１２に記載の導電フィルムの製造方法。
【請求項１７】
前記（Ａ）段階で、前記光学フィルター層は、紫外線のうちＩ−ライン、Ｈ−ライン、またはＧ−ラインを遮断することを特徴とする請求項１２に記載の導電フィルムの製造方法。
【請求項１８】
前記（Ａ）段階で、前記光学フィルター層は、ＵＶ遮断用無機物で形成されることを特徴とする請求項１２に記載の導電フィルムの製造方法。
【請求項１９】
前記（Ａ）段階で、前記光学フィルター層は、ＵＶ遮断用有機物で形成されることを特徴とする請求項１２に記載の導電フィルムの製造方法。
【請求項２０】
前記（Ｃ）段階で、近接（Ｐｒｏｘｉｍｉｔｙ）露光機、または接触（Ｃｏｎｔａｃｔ）露光機を用いて前記銀塩乳剤層を露光することを特徴とする請求項１２に記載の導電フィルムの製造方法。
【請求項２１】
前記導電フィルムは、タッチパネルの導電膜であることを特徴とする請求項１２に記載の導電フィルムの製造方法。
【発明の詳細な説明】
【技術分野】
【０００１】
本発明は、導電フィルム及びその製造方法に関する。
【背景技術】
【０００２】
最近、タッチパネル、静電気防止、電磁波吸収体、電磁波遮蔽用材料、光電化学電池、エレクトロクロミック素子（ＥＣＤ）フィルム及びシート、ケーブルシールド（Ｃａｂｌｅ  Ｓｈｉｅｌｄｉｎｇ）、発光ダイオード素子（ＬＥＤ）フィルム、透明導電性フィルム及びシート、電界効果トランジスタ（ＦＥＴ）、ＰＤＬＣ（Ｐｏｌｙｍｅｒ  Ｄｉｓｐｅｒｓｅｄ  Ｌｉｑｕｉｄ  Ｃｒｙｓｔａｌ）ディスプレイなどの技術が飛躍的に発達するにつれて、導電フィルムの活用度が非常に高くなっている。
【０００３】
特に、情報化社会の急速な進行により、コンピュータの用途が益々拡大する傾向にあるため、簡単で誤操作が少ない上、誰でも容易に情報を入力することができるタッチパネルの必要性が高まっており、これにより、タッチパネルの導電膜として用いられる導電フィルムの必要性も高まっている。
【０００４】
従来、タッチパネルの導電膜として用いられる導電フィルムは、通常、ＩＴＯ（Ｉｎｄｉｕｍ  Ｔｉｎ  Ｏｘｉｄｅ、インジウム−スズ酸化物）を用いて形成していた。しかし、ＩＴＯの場合、電気伝導度が低いだけでなく、その原料であるインジウム（Ｉｎｄｉｕｍ）は、希土類金属で高価であり、今後１０年内に枯渇が予想されているため、需給が円滑ではないという欠点がある。さらに、ＩＴＯで形成した電極層は、脆性破壊が発生しやすいため、耐久性が劣るという問題点が存在する。
【０００５】
このような理由から、特許文献１に開示されたように、不透明な金属を用いて導電フィルム（タッチパネルの導電膜）を形成しようとする研究が活発に行われている。しかしながら、金属を用いながらも、電気伝導度及び耐久性の両方を満足させて実用化できる程度の導電フィルムの形成方法は、未だに開発されていない状況である。
【先行技術文献】
【特許文献】
【０００６】
【特許文献１】韓国公開特許第１０−２０１０−００９１４９７号公報
【発明の概要】
【発明が解決しようとする課題】
【０００７】
本発明は上記のような問題点を解決するために導き出されたものであり、本発明の目的は、銀塩乳剤層を露光／現像して銀を含む電極層を形成することにより、ＩＴＯに代替可能でありながらも、電気伝導度に優れた導電フィルム及びその製造方法を提供することにある。
【課題を解決するための手段】
【０００８】
本発明の好ましい実施例による導電フィルムは、透明基板の両面に銀塩乳剤層を露光／現像して形成された銀を含む電極層と、前記透明基板の両面と前記電極層との間、または前記透明基板の一面と前記電極層との間に形成され、光を選択的に遮断する光学フィルター層と、を含んで構成される。
【０００９】
ここで、前記銀塩乳剤層は、銀塩及びバインダを含むことを特徴とする。
【００１０】
また、前記銀塩は、ハロゲン化銀であることを特徴とする。
【００１１】
また、前記電極層の面抵抗は、０．１〜１０Ω／□であることを特徴とする。
【００１２】
また、前記光学フィルター層は、紫外線を遮断することを特徴とする。
【００１３】
また、前記光学フィルター層は、紫外線のうちＩ−ライン、Ｈ−ライン、またはＧ−ラインを遮断することを特徴とする。
【００１４】
また、前記光学フィルター層は、ＵＶ遮断用無機物で形成されることを特徴とする。
【００１５】
また、前記光学フィルター層は、ＵＶ遮断用有機物で形成されることを特徴とする。
【００１６】
また、前記導電フィルムの透過率は、８５％以上であることを特徴とする。
【００１７】
また、前記導電フィルムは、タッチパネルの導電膜であることを特徴とする。
【００１８】
また、前記電極層の厚さは、２μｍ以下であることを特徴とする。
【００１９】
本発明の好ましい実施例による導電フィルムの製造方法は、（Ａ）透明基板の一面または両面に光を選択的に遮断する光学フィルター層を形成する段階と、（Ｂ）前記透明基板の一面に前記光学フィルター層を形成した場合は、前記光学フィルター層と前記透明基板の他面に銀塩乳剤層を形成し、前記透明基板の両面に前記光学フィルター層を形成した場合は、前記光学フィルター層に銀塩乳剤層を形成する段階と、（Ｃ）前記銀塩乳剤層を露光／現像することにより、銀を含む電極層を形成する段階と、を含んで構成される。
【００２０】
ここで、前記（Ｂ）段階で、前記銀塩乳剤層は、銀塩及びバインダを含むことを特徴とする。
【００２１】
また、前記銀塩は、ハロゲン化銀であることを特徴とする。
【００２２】
また、前記（Ｃ）段階で、前記電極層の面抵抗は、０．１〜１０Ω／□であることを特徴とする。
【００２３】
また、前記（Ａ）段階で、前記光学フィルター層は、紫外線を遮断することを特徴とする。
【００２４】
また、前記（Ａ）段階で、前記光学フィルター層は、紫外線のうちＩ−ライン、Ｈ−ライン、またはＧ−ラインを遮断することを特徴とする。
【００２５】
また、前記（Ａ）段階で、前記光学フィルター層は、ＵＶ遮断用無機物で形成されることを特徴とする。
【００２６】
また、前記（Ａ）段階で、前記光学フィルター層は、ＵＶ遮断用有機物で形成されることを特徴とする。
【００２７】
また、前記（Ｃ）段階で、近接（Ｐｒｏｘｉｍｉｔｙ）露光機、または接触（Ｃｏｎｔａｃｔ）露光機を用いて前記銀塩乳剤層を露光することを特徴とする。
【００２８】
また、前記導電フィルムは、タッチパネルの導電膜であることを特徴とする。
【発明の効果】
【００２９】
本発明によると、銀塩乳剤層を露光／現像して銀を含む電極層を形成することにより、ＩＴＯに代替可能でありながらも、優れた電気伝導度が実現できるだけでなく、脆性破壊が発生しないため、優れた耐久性を確保することができる長所がある。
【００３０】
また、本発明によると、光学フィルター層を採用することにより、透明基板の両面に形成された銀塩乳剤層に露光を行っても、互いに反対面に形成された銀塩乳剤層に影響を与えることを防止することができる効果がある。
【図面の簡単な説明】
【００３１】
【図１Ａ】本発明の好ましい実施例による導電フィルムの断面図である。
【図１Ｂ】本発明の好ましい実施例による導電フィルムの断面図である。
【図２Ａ】本発明の好ましい実施例による導電フィルムの製造方法を製造工程順に図示した工程断面図である。
【図２Ｂ】本発明の好ましい実施例による導電フィルムの製造方法を製造工程順に図示した工程断面図である。
【図３Ａ】本発明の好ましい実施例による導電フィルムの製造方法を製造工程順に図示した工程断面図である。
【図３Ｂ】本発明の好ましい実施例による導電フィルムの製造方法を製造工程順に図示した工程断面図である。
【図４Ａ】本発明の好ましい実施例による導電フィルムの製造方法を製造工程順に図示した工程断面図である。
【図４Ｂ】本発明の好ましい実施例による導電フィルムの製造方法を製造工程順に図示した工程断面図である。
【図５Ａ】本発明の好ましい実施例による導電フィルムの製造方法を製造工程順に図示した工程断面図である。
【図５Ｂ】本発明の好ましい実施例による導電フィルムの製造方法を製造工程順に図示した工程断面図である。
【図６Ａ】本発明の好ましい実施例による導電フィルムの製造方法を製造工程順に図示した工程断面図である。
【図６Ｂ】本発明の好ましい実施例による導電フィルムの製造方法を製造工程順に図示した工程断面図である。
【発明を実施するための形態】
【００３２】
本発明の目的、特定の長所及び新規の特徴は、添付図面に係る以下の詳細な説明及び好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、「一面」、「他面」、「第１」、「第２」などの用語は、一つの構成要素を他の構成要素から区別するために用いられるものであり、構成要素が前記用語によって限定されるものではない。以下、本発明を説明するにあたり、本発明の要旨を不明瞭にする可能性がある係る公知技術についての詳細な説明は省略する。
【００３３】
以下、添付図面を参照して、本発明の好ましい実施例を詳細に説明する。
【００３４】
図１Ａ及び図１Ｂは、本発明の好ましい実施例による導電フィルムの断面図である。
【００３５】
図１Ａ及び図１Ｂに図示されたように、本実施例による導電フィルム１００は、透明基板１１０の両面に銀塩乳剤層１３０を露光／現像して形成された銀を含む電極層１２０と、透明基板１１０の両面と電極層１２０との間、または透明基板１１０の一面と電極層１２０との間に形成され、光を選択的に遮断する光学フィルター層１２５と、を含む構成である。
【００３６】
前記透明基板１１０は、電極層１２０が形成される領域を提供する役割を遂行する。ここで、透明基板１１０は、電極層１２０を支持することができる支持力を備えなければならず、タッチパネルまたはディスプレイなどに活用される場合には透明性も備えなければならない。上述の支持力及び透明性を考慮して、透明基板１１０は、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルスルフォン（ＰＥＳ）、環状オレフィンコポリマー（ＣＯＣ）、トリアセチルセルロース（Ｔｒｉａｃｅｔｙｌｃｅｌｌｕｌｏｓｅ；ＴＡＣ）フィルム、ポリビニルアルコール（Ｐｏｌｙｖｉｎｙｌ  ａｌｃｏｈｏｌ；ＰＶＡ）フィルム、ポリイミド（Ｐｏｌｙｉｍｉｄｅ；ＰＩ）フィルム、ポリスチレン（Ｐｏｌｙｓｔｙｒｅｎｅ；ＰＳ）、二軸延伸ポリスチレン（Ｋ樹脂含有ｂｉａｘｉａｌｌｙ  ｏｒｉｅｎｔｅｄ  ＰＳ；ＢＯＰＳ）、ガラスまたは強化ガラスなどで形成することができるが、必ずしもこれに限定されるものではない。
【００３７】
前記電極層１２０は、電気伝導度を有するものであり、タッチパネルに活用される場合、タッチ時に信号を発生させ、コントローラでタッチ座標を認識できるようにする役割を遂行する。ここで、電極層１２０は、透明基板１１０の両面に形成され、図３Ａまたは図３Ｂに図示されたように、銀塩乳剤層１３０を露光／現像して形成された銀を含む。
【００３８】
この際、銀塩乳剤層１３０は、銀塩１３３及びバインダ１３５を含む。具体的には、前記銀塩１３３は、ハロゲン化銀（ＡgＣl、ＡｇＢｒ、ＡｇＦ、ＡｇＩ）などの無機銀塩またはアセット酸銀などの有機銀塩であることが好ましい。また、前記バインダ１３５は、銀塩１３３を均一に分散させ、銀塩乳剤層１３０と光学フィルター層１２５との間、または銀塩乳剤層１３０と透明基板１１０との間の接着力を強化させるものであり、ゼラチン、ポリビニルアルコール（ＰＶＡ）、ポリビニルピロリドン（ＰＶＰ）、デンプンなどの多糖類、セルロース及びその誘導体、ポリエチレンオキシド、ポリビニルアミン、キトサン、ポリリジン、ポリアクリル酸、ポリアルギン酸、ポリヒアルロン酸、カルボキシセルロースなどであることが好ましい。このようなバインダ１３５は、官能基のイオン性によって、中性、陰イオン性、陽イオン性の性質を有する。
【００３９】
また、銀塩乳剤層１３０は、銀塩１３３及びバインダ１３５の他にも、溶媒や染料などの添加剤をさらに含むことが好ましい。具体的には、溶媒は、水、有機溶媒（例えば、メタノールなどのアルコール類、アセトンなどのケトン類、ホルムアミドなどのアミド類、ジメチルスルホキシドなどのスルホキシド類、酢酸エチルなどのエステル類、エーテル類など）、イオン性液体、及びこれらの混合溶媒であることが好ましい。
【００４０】
また、電極層１２０は、銀塩乳剤層１３０を露光／現像して形成される（図４Ａから図５Ｂ参照）。銀塩乳剤層１３０を露光する時には、近接（Ｐｒｏｘｉｍｉｔｙ）露光機または接触（Ｃｏｎｔａｃｔ）露光機を用いることができ、これについての詳細な説明は、製造方法の説明において後述する。
【００４１】
一方、図１Ａまたは図１Ｂに図示された電極層１２０の面抵抗は、特に限定されるものではないが、０．１〜１０Ω／□であることが好ましい。ここで、電極層１２０の面抵抗を０．１〜１０Ω／□に形成する理由は、電極層１２０の面抵抗を０．１Ω／□未満に具現すると、銀塩１３３の量が多すぎて透明性が阻害される可能性があり、電極層１２０の面抵抗を１０Ω／□を超えて具現すると、電気伝導度が低くて導電フィルム１００の活用度が低下するためである。
【００４２】
また、電極層１２０の厚さは、特に限定されるものではないが、適切な透過率を確保するために、１０μｍ以下であることが好ましい。また、電極層１２０の厚さが２μｍ以下である場合、適切な透過率の確保により有利である。
【００４３】
前記光学フィルター層１２５は、光を選択的に遮断（反射または吸収する）することにより、透明基板１１０の両面に形成された銀塩乳剤層１３０を露光しても、互いに反対面に形成された銀塩乳剤層１３０に影響を与えることを防止する役割を遂行する。ここで、光学フィルター層１２５は、透明基板１１０の両面と電極層１２０との間（図１Ａ参照）、または透明基板１１０の一面と電極層１２０との間に形成される（図１Ｂ参照）。即ち、光学フィルター層１２５は、透明基板１１０を中心に両方に形成されるか、または一方に形成される。
【００４４】
具体的には、光学フィルター層１２５は、銀塩乳剤層１３０を露光する時に照射される光を選択的に遮断する（図４Ａまたは図４Ｂ参照）。従って、露光時に照射される光を考慮して、光学フィルター層１２５が遮断する光を決定する。ここで、露光時に照射される光は、可視光線、紫外線、Ｘ線などの全ての波長が可能であり、露光時に紫外線（波長が約１０〜３９７ｎｍ）が照射される場合、光学フィルター層１２５は、紫外線を選択的に遮断するように形成する。より具体的には、露光時に紫外線のうち、Ｉ−ライン（３６５ｎｍ）、Ｈ−ライン（４０５ｎｍ）またはＧ−ライン（４３６ｎｍ）が照射される場合、光学フィルター層１２５は、Ｉ−ライン、Ｈ−ラインまたはＧ−ラインのみを選択的に遮断するように形成する。このように、光学フィルター層１２５が露光時に照射される光を選択的に遮断することにより、互いに反対面に形成された銀塩乳剤層１３０に影響を与えることを防止することができる。さらに、光学フィルター層１２５は、露光時に照射される光を除いた殆どの光を通過させるため、光学フィルター層１２５は、実質的に透明性を有することが好ましい。
【００４５】
一方、光学フィルター層１２５は、ＵＶ遮断用無機物またはＵＶ遮断用有機物で形成することができる。ここで、ＵＶ遮断用無機物は、インジウム−スズ酸化物（Ｉｎｄｉｕｍ  Ｔｉｎ  Ｏｘｉｄｅ）、二酸化チタン（Ｔｉｔａｎｉｕｍ  Ｄｉｏｘｉｄｅ）などの金属酸化物であることが好ましく、ＵＶ遮断用有機物は、ベンゾフェノン（Ｂｅｎｚｏｐｈｅｎｏｎｅ）、ベンゾトリアゾール（Ｂｅｎｚｏｔｒｉａｚｏｌｅ）、サリチル酸（Ｓａｌｉｃｙｌｉｃ  Ａｃｉｄ）、アクリロニトリル（Ａｃｒｙｌｏｎｉｔｒｉｌｅ）、有機ニッケル化合物などであることが好ましい。但し、上述の物質は、例示的なものであり、本発明の権利範囲がこれに制限されるものではない。
【００４６】
さらに、導電フィルム１００がタッチパネルに活用される場合、電極層１２０の縁には、電極層１２０からの電気的信号を受信する配線１４０が形成される。この際、配線１４０は、スクリーン印刷法（Ｓｃｒｅｅｎ  Ｐｒｉｎｔｉｎｇ）、グラビア印刷法（Ｇｒａｖｕｒｅ  Ｐｒｉｎｔｉｎｇ）またはインクジェット印刷法（Ｉｎｋｊｅｔ  Ｐｒｉｎｔｉｎｇ）などを利用して形成することができる。また、配線１４０の材料としては、電気伝導度に優れた銀ペースト（Ａｇ  ｐａｓｔｅ）または有機銀で組成された物質を用いることが好ましいが、これに限定されるものではなく、伝導性高分子、カーボンブラック（ＣＮＴを含む）、金属酸化物や金属類などを用いることができる。
【００４７】
一方、上述したように、透明基板１１０、電極層１２０及び光学フィルター層１２５を含む導電フィルム１００は、透過率が８５％以上であることが好ましい。
【００４８】
図２Ａから図６Ｂは、本発明の好ましい実施例による導電フィルムの製造方法を製造工程順に図示した工程断面図である。
【００４９】
図２Ａから図６Ｂに図示されたように、本実施例による導電フィルム１００の製造方法は、（Ａ）透明基板１１０の一面または両面に光を選択的に遮断する光学フィルター層１２５を形成する段階と、（Ｂ）透明基板１１０の一面に光学フィルター層１２５を形成した場合は、光学フィルター層１２５と透明基板１１０の他面に銀塩乳剤層１３０を形成し、透明基板１１０の両面に光学フィルター層１２５を形成した場合は、光学フィルター層１２５に銀塩乳剤層１３０を形成する段階と、（Ｃ）銀塩乳剤層１３０を露光／現像することにより銀を含む電極層１２０を形成する段階と、を含む構成である。
【００５０】
まず、図２Ａまたは図２Ｂに図示されたように、透明基板１１０に光学フィルター層１２５を形成する段階である。ここで、光学フィルター層１２５は、後述する段階で銀塩乳剤層１３０を露光する時に光を選択的に遮断することにより、互いに反対面に形成された銀塩乳剤層１３０に影響を与えることを防止する役割をする。従って、光学フィルター層１２５は、露光時に用いられる光を考慮して、遮断する光を決定する。露光時に照射される光は、可視光線、紫外線、Ｘ線など全ての波長が可能であり、露光時に紫外線（波長が約１０〜３９７ｎｍ）が照射される場合、光学フィルター層１２５は、紫外線を選択的に遮断するように形成する。より具体的には、露光時に紫外線のうちＩ−ライン（波長が３６５ｎｍ）、Ｈ−ライン（４０５ｎｍ）またはＧ−ライン（４３６ｎｍ）が照射される場合、光学フィルター層１２５は、Ｉ−ライン、Ｈ−ラインまたはＧ−ラインのみを選択的に遮断するように形成する。
【００５１】
このように、光学フィルター層１２５で紫外線やＩ−ライン、Ｈ−ラインまたはＧ−ラインを遮断するために、光学フィルター層１２５は、ＵＶ遮断用無機物またはＵＶ遮断用有機物で形成することができる。具体的には、ＵＶ遮断用無機物は、インジウム−スズ酸化物（Ｉｎｄｉｕｍ  Ｔｉｎ  Ｏｘｉｄｅ）、二酸化チタン（Ｔｉｔａｎｉｕｍ  Ｄｉｏｘｉｄｅ）などの金属酸化物であることが好ましく、ＵＶ遮断用有機物は、ベンゾフェノン（Ｂｅｎｚｏｐｈｅｎｏｎｅ）、ベンゾトリアゾール（Ｂｅｎｚｏｔｒｉａｚｏｌｅ）、サリチル酸（Ｓａｌｉｃｙｌｉｃ  Ａｃｉｄ）、アクリロニトリル（Ａｃｒｙｌｏｎｉｔｒｉｌｅ）、有機ニッケル化合物などであることが好ましい。一方、光学フィルター層１２５としてＵＶ遮断用無機物を用いる場合、光学フィルター層１２５は、スパッタリング（Ｓｐｕｔｔｅｒｉｎｇ）、蒸着（Ｅｖａｐｏｒａｔｉｏｎ）などにより形成することができる。また、光学フィルター層１２５としてＵＶ遮断用有機物を用いる場合、光学フィルター層１２５は、ダイキャスティング（Ｄｉｅ  Ｃａｓｔｉｎｇ）、スクリーン印刷法（Ｓｃｒｅｅｎ  Ｐｒｉｎｔｉｎｇ）、グラビア印刷法（Ｇｒａｖｕｒｅ  Ｐｒｉｎｔｉｎｇ）、オフセット印刷法（Ｏｆｆ−ｓｅｔ  Ｐｒｉｎｇｔｉｎｇ）、バーコーティング（Ｂａｒ  Ｃｏａｔｉｎｇ）などにより形成することができる。
【００５２】
一方、光学フィルター層１２５を透明基板１１０の一面にのみ形成する場合にも、銀塩乳剤層１３０を露光する時に光を遮断することにより、互いに反対面に形成された銀塩乳剤層１３０に影響を与えることを防止することができる。従って、図２Ａに図示されたように、光学フィルター層１２５は、必ずしも透明基板１１０の両面に形成しなければならないのではなく、図２Ｂに図示されたように、透明基板１１０の一面にのみ形成することもできる。
【００５３】
以下、図３Ａ、図４Ａ、図５Ａ及び図６Ａは、透明基板１１０の両面に光学フィルター層１２５を形成した構成を基準として図示したものであり、図３Ｂ、図４Ｂ、図５Ｂ及び図６Ｂは、透明基板１１０の一面にのみ光学フィルター層１２５を形成した構成を基準として図示したものである。
【００５４】
次に、図３Ａまたは図３Ｂに図示されたように、銀塩乳剤層１３０を形成する段階である。上述の段階で、透明基板１１０の両面に光学フィルター層１２５を形成した場合は、光学フィルター層１２５に銀塩乳剤層１３０を形成し（図３Ａ参照）、透明基板１１０の一面にのみ光学フィルター層１２５を形成した場合は、光学フィルター層１２５と透明基板１１０の他面に銀塩乳剤層１３０を形成する（図３Ｂ参照）。この際、銀塩乳剤層１３０は、銀塩１３３及びバインダ１３５を含む。具体的には、前記銀塩１３３は、ハロゲン化銀（ＡｇＣl、ＡｇＢｒ、ＡｇＦ、ＡｇＩ）などの無機銀塩または酢酸銀などの有機銀塩であることが好ましい。また、前記バインダ１３５は、ゼラチン、ポリビニルアルコール（ＰＶＡ）、ポリビニルピロリドン（ＰＶＰ）、デンプンなどの多糖類、セルロース及びその誘導体、ポリエチレンオキシド、ポリビニルアミン、キトサン、ポリリジン、ポリアクリル酸、ポリアルギン酸、ポリヒアルロン酸、カルボキシセルロースなどであることが好ましい。参照に、図面において、銀塩１３３は、本発明の理解を容易にするために誇張して図示したものであり、実際の大きさや濃度などを示すものではない。また、銀塩乳剤層１３０は、銀塩１３３及びバインダ１３５の他にも、溶媒や染料などの添加剤をさらに含むことが好ましい。
【００５５】
一方、銀塩乳剤層１３０は、ダイキャスティング（Ｄｉｅ  Ｃａｓｔｉｎｇ）、スクリーン印刷法（Ｓｃｒｅｅｎ  Ｐｒｉｎｔｉｎｇ）、グラビア印刷法（Ｇｒａｖｕｒｅ  Ｐｒｉｎｔｉｎｇ）、オフセット印刷法（Ｏｆｆ−ｓｅｔ  Ｐｒｉｎｇｔｉｎｇ）、バーコーティング（Ｂａｒ  Ｃｏａｔｉｎｇ）を利用して形成することができる。
【００５６】
また、銀塩乳剤層１３０を形成した後、熱乾燥、ＩＲ乾燥または自然乾燥などで銀塩乳剤層１３０を乾燥することができる。
【００５７】
次に、図４Ａから図５Ｂに図示されたように、銀塩乳剤層１３０を露光／現像することにより銀を含む電極層１２０を形成する段階である。
【００５８】
具体的には、図４Ａまたは図４Ｂに図示されたように、銀塩乳剤層１３０を露光する段階である。上述の段階で透明基板１１０を基準に両方に銀塩乳剤層１３０を形成したため、本段階では、透明基板１１０を基準として両方に露光を行う。この際、露光は、透明基板１１０を基準として両方に同時に行ってもよく、一方ずつ順に行ってもよい。一方、露光時に照射される光は、可視光線、紫外線、Ｘ線など全ての波長が可能であるが、通常、紫外線を用いることが好ましい。より具体的には、高圧水銀放電時に相対強度（Ｒｅｌａｔｉｖｅ  Ｉｎｔｅｎｓｉｔｙ）が大きいＩ−ライン（３６５ｎｍ）、Ｈ−ライン（４０５ｎｍ）またはＧ−ライン（４３６ｎｍ）を用いて露光することが好ましく、精密な露光のためには、このうち相対的に波長が短いＩ−ラインを選択することが好ましい。
【００５９】
上述の露光により、銀塩乳剤層１３０に光を照射すると、銀塩乳剤層１３０に含まれた銀塩１３３は、光エネルギーで感光され、いわゆる潜像と称される微小な銀核が生成される。
【００６０】
一方、上述したように、透明基板１１０を基準として両方に露光を行っても、光学フィルター層１２５が露光時に照射される光を遮断するため（矢印参照）、銀塩乳剤層１３０は透明基板１１０を基準として反対面から照射される光の影響を受けない。
【００６１】
また、銀塩乳剤層１３０を露光する時には、近接（Ｐｒｏｘｉｍｉｔｙ）露光機または接触（Ｃｏｎｔａｃｔ）露光機を用いることができる。近接（Ｐｒｏｘｉｍｉｔｙ）露光機または接触（Ｃｏｎｔａｃｔ）露光機は、タクトタイム（Ｔａｃｔ  ｔｉｍｅ）が相対的に短いため生産性を向上させるだけでなく、大量生産に適するという長所がある。
【００６２】
その後、図５Ａまたは図５Ｂに図示されたように、銀塩乳剤層１３０を現像する段階である。本段階は、銀塩乳剤層１３０に現像液を供給して金属銀を還元させる段階である。この際、銀塩１３３や現像液から提供される銀イオンは、現像液中の還元剤により銀核を触媒として金属銀に還元される。このように、銀塩乳剤層１３０に銀を還元することにより、銀を含む電極層１２０を形成することができる。
【００６３】
一方、銀塩乳剤層１３０に現像液を供給する方法は、当業界に公知された全ての方法を用いることができる。例えば、現像液に銀塩乳剤層１３０を浸したり、現像液を銀塩乳剤層１３０にスプレーで噴射したり、現像液を蒸気形態で銀塩乳剤層１３０に接触させる方法などにより、銀塩乳剤層１３０に現像液を供給することができる。
【００６４】
さらに、銀塩乳剤層１３０を現像した後、水で洗浄したり、高圧のエア（Ａｉｒ）を用いて現像液を除去し、定着液を供給して、銀に還元されていない銀塩１３３を除去する定着過程を行うことができる。その後、定着液を水で洗浄し、乾燥させる。
【００６５】
上述した過程を経て形成した電極層１２０の面抵抗は、特に限定されるものではないが、０．１〜１０Ω／□であることが好ましい。
【００６６】
次に、図６Ａ及び図６Ｂに図示されたように、導電フィルム１００がタッチパネルに活用される場合、電極層１２０の縁に配線１４０を形成することができる。ここで、配線１４０は、電極層１２０からの電気的信号を受信するものであり、スクリーン印刷法（Ｓｃｒｅｅｎ  Ｐｒｉｎｔｉｎｇ）、グラビア印刷法（Ｇｒａｖｕｒｅ  Ｐｒｉｎｔｉｎｇ）またはインクジェット印刷法（Ｉｎｋｊｅｔ  Ｐｒｉｎｔｉｎｇ）などを利用して形成することができる。
【００６７】
本発明による導電フィルム１００は、タッチパネル、静電気防止、電磁波吸収体、電磁波遮蔽用材料、光電化学電池、エレクトロクロミック素子（ＥＣＤ）フィルム及びシート、ケーブルシールド（Ｃａｂｌｅ  Ｓｈｉｅｌｄｉｎｇ）、発光ダイオード素子（ＬＥＤ）フィルム、透明導電性フィルム及びシート、電界効果トランジスタ（ＦＥＴ）、ＰＤＬＣ（Ｐｏｌｙｍｅｒ  Ｄｉｓｐｅｒｓｅｄ  Ｌｉｑｕｉｄ  Ｃｒｙｓｔａｌ）ディスプレイなどに採用することができるが、必ずしもこれに限定されるものではなく、導電フィルム１００が活用される全ての分野に採用することができる。
【００６８】
以上、本発明を具体的な実施例に基づいて詳細に説明したが、これは本発明を具体的に説明するためのものであり、本発明はこれに限定されず、該当分野における通常の知識を有する者であれば、本発明の技術的思想内にての変形や改良が可能であることは明白であろう。
【００６９】
本発明の単純な変形乃至変更はいずれも本発明の領域に属するものであり、本発明の具体的な保護範囲は添付の特許請求の範囲により明確になるであろう。
【産業上の利用可能性】
【００７０】
本発明は、ＩＴＯに代替可能でありながらも、電気伝導度に優れた導電フィルム及びその製造方法に適用可能である。
【符号の説明】
【００７１】
１００  導電フィルム
１１０  透明基板
１２０  電極層
１２５  光学フィルター層
１３０  銀塩乳剤層
１３３  銀塩
１３５  バインダ
１４０  配線
【図１Ａ】
2013131480.tif 000003
【図１Ｂ】
2013131480.tif 000004
【図２Ａ】
2013131480.tif 000005
【図２Ｂ】
2013131480.tif 000006
【図３Ａ】
2013131480.tif 000007
【図３Ｂ】
2013131480.tif 000008
【図４Ａ】
2013131480.tif 000009
【図４Ｂ】
2013131480.tif 000010
【図５Ａ】
2013131480.tif 000011
【図５Ｂ】
2013131480.tif 000012
【図６Ａ】
2013131480.tif 000013
【図６Ｂ】
2013131480.tif 000014